(57)【要約】【課題】  耐熱性、耐湿熱性が優れた接着剤用ポリエステル樹脂を提供する。【解決手段】  ポリエステル樹脂を構成する、ジカルボン酸成分として芳香族ジカルボン酸が５０〜１００モル％、グリコール成分として末端水酸基の一級化率が５０％以上であるポリプロピレングリコールが１〜１５モル％、ポリプロピレングリコール以外の炭素数２〜５のアルキレングリコールが５０〜９９モル％とからなる、ガラス転移温度が０〜４０℃、軟化温度が６０〜１２０℃、極限粘度が０．６０以上である接着剤用ポリエステル樹脂。【選択図】  なし【特許請求の範囲】
【請求項１】
ポリエステル樹脂を構成する、ジカルボン酸成分として芳香族ジカルボン酸が５０〜１００モル％、グリコール成分として末端水酸基の一級化率が５０％以上であるポリプロピレングリコールが１〜１５モル％、ポリプロピレングリコール以外の炭素数２〜５のアルキレングリコールが５０〜９９モル％とからなる、ガラス転移温度が０〜４０℃、軟化温度が６０〜１２０℃、極限粘度が０．６０以上である接着剤用ポリエステル樹脂。
【請求項２】
請求項１記載のポリエステル樹脂を含有した接着剤。
【請求項３】
（Ａ）ポリエチレンテレフタレートフィルム又はポリエチレンテレフタレートシートの層、（Ｂ）請求項２記載の接着剤の層、（Ｃ）金属体で構成された積層体。
【発明の詳細な説明】
【技術分野】
【０００１】
本発明は接着剤として好適なポリエステル樹脂に関するものである。更に詳しくは、耐熱性、耐湿性が要求される自動車関連の電気配線材用として有用な良好な接着性を有する接着剤用ポリエステル樹脂に関するものである。
【背景技術】
【０００２】
ポリエチレンテレフタレート（ＰＥＴ）、ポリブチレンテレフタレート（ＰＢＴ）に代表されるポリエステル樹脂は、その優れた機械的強度、熱安定性、疎水性、耐薬品性を生かし、繊維、フィルム、成形材料等として各種の分野で広く利用されている。
【０００３】
また、その構成成分であるジカルボン酸及びグリコール成分に他の成分を導入することにより種々の特徴を有する共重合ポリエステル樹脂を得ることが可能であり、接着剤、コーティング剤、インキバインダー、塗料等に広く使用されている。  このような共重合ポリエステル樹脂は一般的にポリエステル、ポリカーボネート、ポリ塩化ビニル樹脂等のプラスチック類、あるいはアルミニウム、銅等の金属箔に対して優れた接着性を有することが知られている。
【０００４】
これらの特性を利用し、２枚のポリエステルフィルム層の間にライン状の金属導体を被覆した構造のフラットケーブルの接着剤用途でも、共重合ポリエステル樹脂が使用されている。そして、このようなフラットケーブルは近年の高密度化されたＡＶ機器やコンピュータ機器の配線あるいは自動車用の配線材として広く利用されるようになり、その需要は急速に伸びている。
【０００５】
接着剤共重合ポリエステル樹脂を適当な溶剤に溶解したワニスを塗布して作成したフラットケーブルは、金属ケーブルとの接着強度においてはポリ塩化ビニルのものと比較して強いが、溶剤に可溶なポリエステル樹脂は耐熱性が劣り、６０℃以上の温度では、溶融してフラットケーブルの屈曲部でデラミネーションを起こすという問題があった。
【０００６】
このような状況から、ポリオールとイソシアネートよりなる２液反応型の接着剤を用いて耐熱性を上げる方法(たとえば、特許文献１参照)が提案されている。
【０００７】
しかし、この方法では主剤となるポリオール自体の耐熱性、耐湿熱性が十分でないため、自動車用途など更に厳しい耐熱性が要求される用途においては、いまだ不十分なものであった。
【特許文献１】特開平９−２０１９１３号公報
【発明の開示】
【発明が解決しようとする課題】
【０００８】
本発明は、ポリエステル接着剤が有する種々の問題を解消し、特に耐湿性、耐熱性、金属接着性に優れた接着剤用ポリエステル樹脂を提供しようとするものである。
【課題を解決するための手段】
【０００９】
本発明者は、上記課題を解決するために種々検討した結果、特定のグリコール成分を共重合したポリエステル樹脂を用い、ガラス転移温度及び軟化温度を制御することにより、上記課題を解決できることを見出し、本発明に到達した。
【００１０】
すなわち、本発明の要旨は次の通りである。
【００１１】
（１）ポリエステル樹脂を構成する、ジカルボン酸成分として芳香族ジカルボン酸が５０〜１００モル％、グリコール成分として末端水酸基の一級化率が５０％以上であるポリプロピレングリコールが１〜１５モル％、ポリプロピレングリコール以外の炭素数２〜５のアルキレングリコールが５０〜９９モル％とからなる、ガラス転移温度が０〜４０℃、軟化温度が６０〜１２０℃、極限粘度が０．６０以上である接着剤用ポリエステル樹脂。
【００１２】
(２)上記(１)記載のポリエステル樹脂を含有した接着剤。
【００１３】
(３)（Ａ）ポリエチレンテレフタレートフィルム又はポリエチレンテレフタレートシートの層、（Ｂ）上記(２)記載の接着剤の層、（Ｃ）金属体で構成された積層体。
【発明の効果】
【００１４】
本発明によれば、優れた耐熱性、耐湿熱性を有し、金属板及びＰＥＴフィルム又はＰＥＴシートに対して良好な接着性を有するポリエステル接着剤を得ることができる。
【００１５】
従って、本発明のポリエステル樹脂は、電気、電子分野、機械分野、食品分野、建築分野、自動車分野等の接着剤、具体的には、電線被覆剤、フラットケーブル等の電気部品、ＰＣＭ塗料、建材、食品や医薬品等の包装材の接着剤用樹脂として特に好適に利用することができる。
【発明を実施するための最良の形態】
【００１６】
以下、本発明について詳細に説明する。
【００１７】
本発明のポリエステル樹脂は、ジカルボン酸成分として芳香族ジカルボン酸が５０〜１００モル％、グリコール成分として末端水酸基の一級化率が５０％以上であるポリプロピレングリコールが１〜１５モル％、ポリプロピレングリコール以外の炭素数２〜５のアルキレングリコールが５０〜９９とからなるものである。
【００１８】
すなわち、ジカルボン酸成分としては、耐熱性の点から芳香族ジカルボン酸がポリエステル樹脂を構成する全酸成分に対して５０〜１００モル％共重合されていることが必要であり、好ましくは７０〜１００モル％である。この芳香族ジカルボン酸の共重合量が５０モル％に満たない場合には、ポリエステル樹脂のガラス転移温度と軟化温度が低下するため、高温雰囲気下の接着強力が低下するため好ましくない。
【００１９】
このようなジカルボン酸としては、テレフタル酸、イソフタル酸、２，６−ナフタレンジカルボン酸、フタル酸及びその無水物等が挙げられ、好ましくはテレフタル酸とイソフタル酸である。
【００２０】
また、本発明のポリエステル樹脂は、ポリプロピレングリコールと、炭素数２〜５のアルキレングリコールを共重合することが必要である。これらのグリコール成分の割合を適切に選択することで、軟化温度とガラス転移温度を所望とする温度に制御することができる。
【００２１】
ここで、ポリプロピレングリコールとしては、末端水酸基の一級化率が５０％以上である必要があり、より好ましくは６５％以上である。末端水酸基の一級化率が５０％に満たない場合にはポリエステル樹脂との反応性が悪く、高分子量のポリエステル樹脂を得ることが困難となる。
【００２２】
また、分子量は５００以上のものが好ましく、分子量が１０００〜３０００のものがポリエステル樹脂との相溶性、反応性の点で特に好ましい。分子量が５００に満たない場合には、側鎖にアルキル基を有するため、ポリエステル樹脂中のエステル基濃度が高くなり、耐加水分解性が低下するため好ましくない。
【００２３】
このようなポリプロピレングリコールを共重合することで、ポリエステル樹脂中のエステル結合濃度が低下し、又、側鎖にアルキル基を有するためポリエステル樹脂の疎水性が高くなり耐加水分解性が向上するとともに、汎用の有機溶剤に対するポリエステル樹脂の溶解性が向上する。更に軟化温度を高く保持しながらガラス転移温度を下げることができるため耐熱性を向上させることができる。
【００２４】
また、理由は明確ではないがポリプロピレングリコールはポリエチレングリコール、ポリテトラメチレングリコール等の直鎖のポリエーテルよりも金属に対する親和性が高く、金属との接着強力が向上する。
【００２５】
上記のポリプロピレングリコールの共重合量はポリエステル樹脂を形成する全グリコール成分に対して１〜１５モル％である必要があり、好ましくは２〜１０モル％である。ポリプロピレングリコールの共重合量が１モル％に満たない場合には、ポリエステル樹脂中のエステル基濃度が高くなり、耐湿熱性の改良効果が乏しくなるとともに接着性が低下するため好ましくない。また、ポリプロピレングリコールの共重合量が１５モル％を超える場合には、ガラス転移温度が低くなりすぎるため、高温下での接着強力が低下して好ましくない。
【００２６】
また、炭素数２〜５のアルキレングリコールの共重合量はポリエステル樹脂を形成する全グリコール成分に対して５０〜９９モル％である必要があり、好ましくは７０〜９８モル％である。炭素数２〜５のアルキレングリコールの共重合量が５０モル％に満たない場合には、ポリエステル樹脂のガラス転移温度、軟化温度が低くなるため樹脂の耐熱性、耐湿熱性が低下するため好ましくない。また、炭素数２〜５のアルキレングリコールの共重合量が９９モル％を超える場合には、ポリプロピレングリコールの共重合量が低下してポリエステル樹脂中のエステル基濃度が高くなり、耐湿熱性の改良効果が乏しくなるとともに接着性が低下するため好ましくない。
【００２７】
このような炭素数２〜５のアルキレングリコールとしては、エチレングリコール、１，２−プロピレングリコール、１，３−プロパンジオール、１，４−ブタンジオール、２−メチル−１，３−プロパンジオール、ネオペンチルグリコールを挙げることができる。
【００２８】
また、本発明の特性を損ねない範囲で、必要に応じて下記のような酸成分、グリコール成分を共重合してもよい。
【００２９】
酸成分としてはシュウ酸、マロン酸、コハク酸、グルタル酸、アゼライン酸、セバシン酸、ドデカン二酸、エイコサン二酸、ダイマー酸等の脂肪族ジカルボン酸、１，４−シクロヘキサンジカルボン酸、１，３−シクロヘキサンジカルボン酸等の脂環族ジカルボン酸、フマル酸、マレイン酸、イタコン酸等の不飽和ジカルボン酸、トリメリット酸、トリメシン酸、ピロメリット酸及びこれらの酸無水物等の多価カルボン酸、γ−ブチロラクトン、ε−カプロラクトン、δ−バレロラクトン等の脂肪族ラクトン、４−オキシ安息香酸、４−（ヒドロキシエトキシ）安息香酸、５−ヒドロキシイソフタル酸等のオキシカルボン酸等が挙げられる。これら酸成分はアルキルエステル、酸塩化物等の誘導体を用いてもよく、単独、あるいは複合して使用することができる。
【００３０】
グリコール成分としては、ポリプロピレングリコール、エチレングリコール、１，２−プロピレングリコール、１，３−プロパンジオール、１，４−ブタンジオール、２−メチル−１，３−プロパンジオール、ネオペンチルグリコール以外に１，５−ペンタンジオール、１，６−ヘキサンジオール、１，８−オクタンジオール、１，９−ノナンジオール、２−メチル−１，３−プロパンジオール、２−ブチル−２−エチル−１，３−プロパンジオール、３−メチル−１，５−ペンタンジオール、ジエチレングリコール、トリエチレングリコール等の脂肪族グリコール、１，４−シクロヘキサンジメタノール、１，３−シクロヘキサンジメタノール、１，１−シクロヘキサンジメタノール、１，４−シクロヘキサンジエタノール、トリシクロデカンジメタノール、スピログリコール等の脂環族ジオール、ビスフェノールＡのアルキレンオキサイド付加物、ビスフェノールＳのアルキレンオキサイド付加物等の芳香族グリコール、ポリエチレングリコール、ポリテトラメチレングリコール等のポリアルキレングリコール、トリメチロールプロパン、ペンタエリスリトール、グリセリン等の多価アルコール等が挙げられる。これらグリコール成分は、単独、あるいは複合して使用することができる。また、有機リン化合物などの反応性難燃剤を共重合してもよい。
【００３１】
また、本発明のポリエステル樹脂は、極限粘度が０．６０以上であることが必要である。極限粘度が０．６０に満たない場合には、接着力が低くなるため好ましくない。
【００３２】
本発明のポリエステル樹脂は、ガラス転移温度が０〜４０℃の範囲内であることが必要であり、好ましくは１０〜３５℃である。ガラス転移温度が０℃に満たない場合には、接着剤としての性能、特に高温領域（５０〜１２０℃）での接着強力が低下し好ましくない。一方、４０℃を超える場合には、接着剤を塗布したフィルムを熱ラミネートする場合に、軟化し難いためラインスピードを上げられない等、生産性が低下するだけでなく、低温領域（２０℃以下）で十分な接着強力が得られない。更には、溶剤への溶解性も低下するため好ましくない。
【００３３】
本発明のポリエステル樹脂は、軟化転移温度が６０〜１２０℃の範囲内であることが必要であり、好ましくは７０〜１００℃である。軟化転移温度が６０℃に満たない場合には、接着剤としての性能、特に高温領域（５０〜１２０℃）での接着強力が低下し好ましくない。また、接着剤を塗布したフィルムがブロッキングしやすく、ブロッキング防止剤などを添加しても改良することが実質的にできなくなり好ましくない。一方、１２０℃を超える場合には、低温での接着強力が低下するとともに、接着剤を塗布したフィルムを熱ラミネートする場合に、軟化し難いためラインスピードを上げられない等生産性が低下するだけでなく、軟化温度以上の温度に加熱する必要があるため、基材のＰＥＴフィルムが収縮し寸法安定性が悪くなる、あるいは反りが発生するなどの問題があり好ましくない。
【００３４】
本発明のポリエステル樹脂を製造する方法は、特に制限されるものではなく、公知のポリエステル樹脂の製造方法によって製造することができる。
【００３５】
たとえば、前記のようなジカルボン酸成分、グリコール成分、あるいはそれらのエステル形成性誘導体を原料とし、常法によって、１５０〜２８０℃の温度でエステル化又はエステル交換反応を行った後、重縮合触媒を添加し５ｈＰａ以下の減圧下、２００〜３００℃、好ましくは２３０〜２８０℃の温度で重縮合反応を行うことで調製することができる。
【００３６】
ポリエステル樹脂を製造する際に使用する触媒としては、公知の金属化合物を用いることができる。具体的には、亜鉛、アンチモン、ゲルマニウム、スズ、チタン、アルミニウム、コバルト等の有機酸塩、酸化物、アルコキシド、アルキル化合物等が挙げられ、好ましくはチタン化合物、スズ化合物である。
【００３７】
なお、ポリエステル樹脂を重縮合する際には、トリフェニルホスフェート、トリエチルホスフェート、リン酸等の安定剤や、ヒンダードフェノール化合物、硫黄化合物、ホスファイト化合物、ヒンダードアミン化合物のような酸化防止剤、二酸化チタン等の艶消し剤等を、本発明の特性を損なわない範囲で添加してもよい。
【００３８】
こうして得られた本発明のポリエステル樹脂は、優れた耐熱性、耐湿熱性を有し、金属板及びＰＥＴフィルム又はＰＥＴシートに対して良好な接着性を有するものであり、ＰＥＴフィルム又はＰＥＴシートに対する接着剤として好適に用いられる。
【００３９】
次に、本発明の接着剤について説明する。
【００４０】
本発明の接着剤は上記ポリエステル樹脂を含有したものである。
【００４１】
本発明の接着剤は、単独で使用することもできるが、必要に応じてイソシアネート樹脂、フェノール樹脂、メラミン樹脂、エポキシ樹脂等の硬化剤と併用して使用することもできる。特に好ましくはイソシアネート樹脂である。このような硬化剤を併用することで、接着剤の耐熱性、耐湿熱性を更に高めることができる。
【００４２】
また、難燃性を付与するために下記のような難燃剤を添加してもよい。
【００４３】
たとえば、ハロゲン化フェニル、ハロゲン化ジフェニルエーテル、ハロゲン化芳香族ビスイミド化合物、ハロゲン化芳香族エポキシ化合物、ビスフェノールＡの低分子量有機ハロゲン化合物、ハロゲン化ポリカーボネート、ハロゲン化ポリスチレン、ハロゲン化ベンジルアクリレート化合物等のハロゲン含有有機難燃剤が挙げられる。この場合、ハロゲン化合物は一般的に臭素が好ましい。
【００４４】
また、トリフェニルフォスフェート、トリクレジルフォスフェート、トリキシレニルフォスフェート、トリエチルフォスフェート、クレジルジフェニルフォスフェート、レゾルシノールビス（ジフェニル）フォスフェート、ビスフェノールＡビス（ジフェニル）フォスフェート、有機フォスフィンオキサイド、赤燐等のリン系難燃剤や、ポリリン酸アンモニウム、リン酸アンモニウム、フォスファゼン、シクロフォスファゼン、トリアジン、メラミンシアヌレート、サクシノグアナミン、エチレンジメラミン、トリグアナミン、シアヌル酸トリアジニル塩、メラム、メレム、硫酸グアニルメラミン、硫酸メラム、硫酸メレム等の窒素系難燃剤、芳香族スルホンイミド金属塩などの金属塩系難燃剤、水酸化マグネシウム、水酸化アルミニウム、水酸化バリウム、塩基性炭酸マグネシウム、水酸化ジルコニウム、酸化スズ等の水和物金属系難燃剤、三酸化アンチモン、四酸化アンチモン、五酸化アンチモン、ピロアンチモン酸ソーダ等のアンチモン系難燃助剤、シリカ、酸化アルミニウム、酸化鉄、酸化チタン、酸化マンガン、酸化マグネシウム、酸化ジルコニウム、酸化亜鉛、酸化モリブデン、酸化ビスマス、酸化スズ、酸化タングステン、硼酸亜鉛、メタ硼酸亜鉛、メタ硼酸バリウム、炭酸亜鉛、炭酸マグネシウム、炭酸カルシウム、炭酸バリウム、硫化亜鉛等の無機系難燃剤、硫化亜鉛等の金属硫化物、ポリアルキルシリコーン、ポリアリールシリコーン、シリコーンパウダー等のケイ素系難燃剤を用いることができる。
【００４５】
本発明の接着剤には必要に応じて、リン酸等の熱安定剤、ヒンダードフェノール化合物、ヒンダードアミン化合物、チオエーテル化合物のような酸化防止剤、タルクやシリカ等の滑剤、酸化チタン等の顔料、充填剤、帯電防止剤、発泡剤等の公知の添加剤を含有させてもよい。
【００４６】
また、本発明の接着剤は、有機溶剤に溶解した溶液であることが好ましい。
【００４７】
このような有機溶剤としては、本発明のポリエステル樹脂を溶解させることができるものなら特に限定されるものではないが、具体的には、ベンゼン、トルエン、キシレン等の芳香族系の溶剤、塩化メチレン、クロロホルム、四塩化炭素、１，２−ジクロロエタン、１，１，２，２−テトラクロロエタン、クロロベンゼン、ジクロロベンゼン等の塩素系の溶剤、酢酸エチル、イソホロン、γ−ブチロラクトン等のエステル系の溶剤、アセトン、メチルエチルケトン、メチルイソブチルケトン、シクロヘキサノン等のケトン系の溶剤、ジエチルエーテル、エチルセロソルブ、ブチルセロソルブ、テトラヒドロフラン、１，４−ジオキサン等のエーテル系の溶剤、メタノール、エタノール、ｎ−プロパノール、イソプロパノール、ｎ−ブタノール等のアルコール系の溶剤、ｎ−ブタン、イソブタン、ｎ−ペンタン、ｎ−ヘキサン、ｎ−ヘプタン、ｎ−オクタン、ノナン等の脂肪族炭化水素系の溶剤、シクロペンタン、シクロヘキサン等の脂環族炭化水素系の溶剤等が挙げられる。これらは単独で用いることもできるが、複数種混合して使用することもできる。
【００４８】
有機溶剤に溶解させる場合の濃度としては、２０質量％以上であることが好ましく、更に好ましくは２５〜５０質量％である。２０質量％未満では、接着剤を塗布後に除去すべき有機溶剤が多いため、生産性が低下するため好ましくない。
【００４９】
このようにして得られた接着剤は、ＰＥＴフィルム又はＰＥＴシートの層、本発明の接着剤からなる層及び金属体の層の順序で構成された積層体として、電気、電子分野、機械分野、食品分野、建築分野、自動車分野で用いられ、特に耐熱性、安定性が要求される自動車用途に好適に用いられる。
【００５０】
次に、本発明の積層体及びその製造方法について説明する。
【００５１】
ここで、ＰＥＴフィルムとは、JIS Z-0108に記載されているように厚み０．２５ｍｍ以下のものをいい、ＰＥＴシートとは、厚み０．２５ｍｍを超えるものであり、その表面にコロナ処理を施したり、あるいは、易接着樹脂層を設ける等の易接着処理を施しても差し支えない。
【００５２】
また、金属体としては、特に限定されないが、銅、鉄、アルミニウム、ブリキ等の線材及び金属板が好ましく、汎用に使用されている種々の金属体でもよい。また、これらのスズ、亜鉛などのメッキ品、あるいはリン酸亜鉛、クロメートなどの化成処理品であってもよい。
【００５３】
本発明の積層体における接着剤の層の形成方法は、如何なる方法で行ってもよいが、有機溶剤の溶液とした上記の接着剤を、ＰＥＴフィルム又はシートの層上に塗布し、次いで溶媒を除去することで、接着層を形成することができる。また、金属体の層に接着剤を塗布し、溶媒を除去することにより接着層を形成することもできる。
【００５４】
次に、ＰＥＴフィルム又はＰＥＴシートの接着剤層の上に金属体を所定の間隔で配置し、更にその上に接着層同士が接触するように接着剤を塗布したＰＥＴフィルム又はＰＥＴシートを重ね合わせヒートシール、ロール接着、加熱圧着等の方法によって接着させ積層体とする。
【００５５】
この際、接着剤の層（Ｂ）を介して被着体同士を接着する際の被着体の予熱温度は、１００〜２２０℃の範囲とすることが好ましく、１５０℃〜２００℃の範囲とすることがより好ましい。予熱温度が１００℃未満である場合には、圧力をいくら上昇させても接着強力が大きいものが得られない。一方、予熱温度が２２０℃を超える場合には、被着体であるＰＥＴフィルム又はＰＥＴシートの層が変形したり、しわ等が発生するので好ましくない。
【００５６】
また、接着する際の圧力は２０ｋＰａ以上とすることが好ましく、５０〜３００ｋＰａすることがより好ましい。接着時の圧力が２０ｋＰａ未満では、予熱温度を高くし、かつ圧着時間を長くしても接着強力が大きいものが得られない。さらに、接着時の圧着時間は０．２〜５秒であることが好ましい。圧着時間が０．２秒未満では、予熱温度を上昇させても接着強力が大きいものが得られない。一方、圧着時間が５秒を超えると、得られる積層体の接着強力には問題がないが、生産性が低下するので好ましくない。
【００５７】
本発明のポリエステル樹脂は、ＰＥＴフィルム又はＰＥＴシートと金属材料に特に良好な接着性を有するが、被着体に用いられる材料はこれに限定されず、種々のプラスチックに対する接着剤としても使用することができる。
【００５８】
具体的には、ポリ塩化ビニルやポリ塩化ビニリデン等の塩素系樹脂、ポリカーボネート樹脂、ポリアリレート樹脂、ＰＢＴやポリエチレンナフタレート等のポリエステル樹脂、ポリエーテルサルホン樹脂、ポリサルホン樹脂、ポリスチレン樹脂、（メタ）アクリル樹脂等に対する接着剤として好適に用いられる。
【００５９】
また、被着体の形状は、フィルム状、シート状、板状には限定されず、繊維状、円筒状、その他のいかなる形状になっていても構わない。
【実施例】
【００６０】
次に、実施例により本発明を具体的に説明する。なお、実施例において特性評価は次のようにして行った。
極限粘度（［η］）：
ポリエステル樹脂をフェノールと四塩化エタンとの等質量混合物を溶媒とし、２０℃で測定した溶液粘度から求めた値である。
ポリエステル樹脂の組成：
日本電子工業社製１Ｈ-ＮＭＲスペクトロメータJNM-LA400型を用いて行った。
ポリエステル樹脂のガラス転移温度（Ｔｇ）：
セイコー電子工業社製の示差走査熱量計SSC5200型を用いて、昇温速度１０℃/分で測定した。
ポリエステル樹脂の軟化温度（Ｔｓ）：
柳本製作所社製の自動軟化点測定装置AMP-2型を用いて、昇温速度１０℃/分で測定した。
耐熱性：
ポリエステル樹脂を１５０℃の乾燥機中に入れ１６８時間処理し、その前後の極限粘度を上記の方法で測定した。次いで、この結果を基に、熱処理前後での極限粘度[η]の保持率(％)を次式により求めた。極限粘度の保持率が９５％以上を合格とした。
【００６１】
保持率＝（熱処理後の[η]／熱処理前の[η]）×１００
耐湿熱性：
ポリエステル樹脂を８５℃、８５％RHの恒温恒湿槽中に入れ１６８時間処理し、その前後の極限粘度を上記の方法で測定した。次いで、この結果を基に、湿熱処理前後での極限粘度[η]の保持率(％)を次式により求めた。極限粘度の保持率が９５％以上を合格とした。
【００６２】
保持率＝（湿熱処理後の[η]／湿熱処理前の[η]）×１００
積層体の接着強力：
オリエンテック社製テンシロンRTC-1210型を用いて２０、６０℃の雰囲気下、及び積層体を８５℃，９５％ＲＨの恒温恒湿槽中に入れ１２８時間処理した後、２０℃の雰囲気下で、引張速度５０ｍｍ/分でサンプル幅１０ｍｍの積層体の接着強力をそれぞれ測定した。接着強力が１０Ｎ／ｃｍ以上を合格とした。
実施例１
テレフタル酸１６．２ｋｇ(９７．５モル部)、イソフタル酸１６．２ｋｇ(９７．５モル部)、ポリプロピレングリコール（三洋化成社製プライムポールPX-1000、分子量１０００、末端水酸基の一級化率７０％）９．８ｋｇ(９．８モル部)、エチレングリコール７．６ｋｇ(１２１．９モル部)、ネオペンチルグリコール１１．６ｋｇ(１１１．２モル部)をエステル化反応槽に仕込み、圧力０．１ＭＰａＧ、温度２４０℃で４時間エステル化反応を行った。
【００６３】
得られたエステル化物を重縮合反応槽に移送した後、重縮合触媒としてテトラブチルチタネート１００ｇ（ポリエステル樹脂を構成する酸成分１モルに対して５×１０-4モル）を添加した。次いで、６０分間で反応系内を最終的に０．４ｈＰａとなるまで徐々に減圧し、２５０℃で５時間重縮合反応を行いポリエステル樹脂を得た。
【００６４】
表１に得られたポリエステル樹脂の組成と特性値、および熱処理試験、湿熱処理試験を行った結果を示す。
実施例２〜４、及び比較例１〜４
得られるポリエステル樹脂の組成が表１に示した割合となるように、原料化合物の仕込量を変えた以外は、実施例１と同様にしてポリエステル樹脂を得た。
【００６５】
表１に得られたポリエステル樹脂の組成と特性値、および熱処理試験、湿熱処理試験を行った結果を示す。
【００６６】
【表１】
2005220310.tif 000002
実施例５〜８、比較例５〜８
実施例１〜４及び比較例１〜４で得られた共重合ポリエステル樹脂を、トルエンとメチルエチルケトンとの混合溶媒（体積比１／１）に３０質量％の濃度となるように溶解し、ポリエステル樹脂の溶液を得た。
【００６７】
その溶液を２５μｍのＰＥＴフィルム上に塗布後、乾燥機に入れ、８０℃で２分間、引き続き１５０℃で３分間乾燥して溶媒を除去し、１０μｍ厚の接着剤層を形成した。
【００６８】
次いで、３００μｍの銅板を接着剤層と接するように重ね合わせ、１５０℃に加熱した２本の熱ローラーの間を２ｍ／秒の速度で通過させることにより、ＰＥＴフィルム／ポリエステル接着剤層／銅板からなる積層体を得た。
【００６９】
表２に得られた積層体の特性を示す。
【００７０】
【表２】
2005220310.tif 000003
表１及び表２から明らかなように、実施例１〜４のポリエステル樹脂は耐熱性及び耐湿熱性が良好なものであり、これらのポリエステル樹脂を使用した実施例５〜８の積層体は接着性、耐熱性及び耐湿熱性とも良好なものだった。
【００７１】
これに対して、比較例では次のような問題があった。
【００７２】
比較例１では、ポリプロピレングリコールの末端水酸基の一級化率が低いため、重縮合反応性が悪く十分な分子量のポリエステル樹脂が得られなかった。また、比較例５に示すように、積層体としたときには被着材との密着性が低くなった。
【００７３】
比較例２では、芳香族ジカルボン酸の共重合比率が少ないため、ガラス転移温度、軟化温度が低く、耐熱性、耐湿熱性が悪かった。また、比較例６に示すように、積層体としたときには被着材との密着性が低くなった。
【００７４】
比較例３は、ポリプロピレングリコールの共重合比率が少ないため、ガラス転移温度、軟化温度とも低く、耐熱性が悪かった。また、比較例７に示すように、積層体としたときに被着材との密着性は不良であった。
【００７５】
比較例４は、ポリプロピレングリコールの共重合比率が少ないため、耐湿熱性が不十分であった。また、ガラス転移温度が高いため、比較例８に示すように積層体としたときに２０℃雰囲気下での接着強力が十分に得られなかった。